熱可塑性ポリカーボネートと、該ポリカーボネート100重量部につき001~30重量部の、平均粒子直径1nm~20μmのケイ素化合物を含有する熱可塑性成形用組成物。ケイ素化合物の平均粒子直径が1nm~10μmである請求項1記載の熱可塑性成形用組成物。ケイ素化合物の平均粒子直径が3~50nmである請求項1記載の熱可塑性成形用組成物。ケイ素化合物の平均粒子直径が5~15nmである請求項1記載の熱可塑性成形用組成物。親水性ケイ素化合物を含有する請求項1記載の熱可塑性成形用組成物。ケイ素酸化物を含有する請求項1記載の熱可塑性成形用組成物。A芳香族ポリカーボネート40~99重量部、Bビニルコポリマー0~50重量部、Cグラフトポリマー05~60重量部、Dケイ素化合物01~30重量部を含有する請求項1記載の熱可塑性成形用組成物。防炎加工剤、非常に微細な粒状の有機化合物またはフッ素化ポリオレフィン、あるいはそれらの混合物を含有する請求項7記載の熱可塑性成形用組成物。芳香族ポリカーボネートAを50~95重量部含有する請求項1記載の熱可塑性成形用組成物。スチレン、αメチルスチレン、ハロゲンもしくはアルキルで核置換されたスチレン、C1C8アルキルメタクリレート、C1C8アルキルアクリレート、または前記化合物の混合物50~95重量部と、アクリロニトリル、メタクリロニトリル、C1C8アルキルメタクリレート、C1C8アルキルアクリレート、無水マレイン酸、C1C4アルキルもしくはフェニルN置換マレイミド、または前記化合物の混合物5~50重量部の混合物5~95重量部を、ガラス転移温度-10°C以下のゴム5~95重量部に共重合することによって調製されるグラフトポリマーCを含有する請求項7記載の熱可塑性成形用組成物。防炎加工剤としてリン化合物を含有する請求項7記載の熱可塑性成形用組成物。以下の式IIIのリン化合物を含有する請求項11記載の熱可塑性成形用組成物。式中、R5、R6、R7およびR8は、互いに独立して、任意のハロゲン化されたC1C8アルキル、またはC5C6シクロアルキル、C6C30アリールもしくはC7C12アラルキルを表し、これらはそれぞれ場合により、アルキル、好ましくはC1C4アルキル、および/またはハロゲン、好ましくは塩素または臭素で置換されていてよく、kは、互いに独立して、0または1を表し、Nは、0~30の値を表し、Xは、炭素数6~30の単核または多核式の芳香族基を表す。式IIIとは異なる別の防炎加工剤少なくとも1種を、成形用組成物の合計に対して001~20重量含有する請求項1~9のいずれかに記載の熱可塑性成形用組成物。安定化剤、顔料、離型剤、流動助剤および/または静電防止剤より成る群からの添加物を少なくとも1種含有する請求項1~13のいずれかに記載の熱可塑性成形用組成物。成形物品の製造のための請求項1~14のいずれかに記載の熱可塑性成形用組成物の使用。請求項1~14のいずれかに記載の熱可塑性成形用組成物から製造される成形物品。先行技術に記載の熱可塑性成形用組成物は、その機械特性の改良が未だ必要とされている。これは、特に、破断時の伸び、ESC特性および熱撓み温度についての高い要求が課される、安全策関連の構成部品での例えば、自動車産業における成形用組成物の使用に相当する。驚くべきことに、特定の寸法のケイ素化合物が添加されると、ポリカーボネート成形用組成物は、改良されたESC特性、より優れた破断時の伸びおよび高い熱撓み温度を発現することが分かった。すなわち、本発明は、熱可塑性ポリカーボネート、および前記ポリカーボネート100重量部につき001~30重量部の、平均粒子直径好ましくは001~20μm、特に好ましくは001~10μmのケイ素化合物を含有する熱可塑性成形用組成物を提供する。前記粒子直径は3~50nmが特に好ましく、そして5~15nmのものが最も好ましい。本発明は、A芳香族ポリカーボネート40~98重量部、好ましくは50~95重量部、特に好ましくは60~90重量部、Bスチレン、αメチルスチレン、核置換されたスチレン、C1C8アルキルメタクリレートおよびC1C8アルキルアクリレートから成る群より選択される少なくとも1種のモノマーと、アクリロニトリル、メタクリロニトリル、C1C8アルキルメタクリレート、C1C8アルキルアクリレート、無水マレイン酸およびN置換マレイミドから成る群より選択される少なくとも1種のモノマーとのビニルポリマー0~50重量部、好ましくは1~30重量部、Cモノまたはポリ不飽和オレフィン例えば、エチレン、プロピレン、クロロプレン、ブタジエンおよびイソプレン、酢酸ビニル、スチレン、αメチルスチレン、核置換されたスチレン、シアン化ビニル例えば、アクリロニトリルおよびメタクリロニトリル、無水マレイン酸およびN置換マレイミドより成る群からの少なくとも2種のモノマーを含有するグラフトコポリマー05~60重量部、好ましくは1~40重量部、特に好ましくは2~30重量部、D平均粒子直径001~20μm、特に好ましくは001~10μm、特に好ましくは3~50nm、最も好ましくは5~15nmのケイ素化合物001~30重量部、好ましくは01~20重量部、特に好ましくは05~10重量部を含有する熱可塑性成形用組成物も提供する。本発明の成形用組成物は、添加物成分Eとして、通常使用される防炎加工剤や非常に微細な粒状の無機化合物、またはドリップ防止剤としてのフッ素化ポリオレフィン、およびそれらの混合物も更に含有し得る。防炎加工剤と非常に微細な無機化合物は、一般には、01~25重量部、好ましくは2~15重量部の量で使用される。フッ素化ポリオレフィンは、一般には、001~5重量部、好ましくは025~2重量部の量で使用される。A、B、CおよびDの和は100重量部である。驚くべきことに、特定の寸法のケイ素化合物が添加されると、ポリカーボネート成形用組成物は、改良されたESC特性、より優れた破断時の伸びおよび高い熱撓み温度を発現する。成分A本発明によれば、好適な成分Aに係る熱可塑性芳香族ポリカーボネートは、式Iのジフェノール:ただし、Aは、単結合、C1C5アルキレン、C2C5アルキリデン、C5C6シクロアルキリデン、SまたはSO2であり、Bは、塩素または臭素であり、qは、0、1または2であり、そしてpは、1または0である。または式IIのアルキル置換されたジヒドロキシフェニルシクロアルカン:ただし、R7およびR8は、互いに独立して、水素、ハロゲン、好ましくは塩素または臭素、C1C8アルキル、C5C6シクロアルキル、C6C10アリール、好ましくはフェニル、およびC7C12アラルキル、好ましくはフェニルC1C4アルキル、特にベンジルを表し、mは、4、5、6または7、好ましくは4または5を表し、R9およびR10は、各Zに対し独立して選択され、かつ互いに独立して、水素またはC1C6アルキルを表し、そしてZは、少なくとも1個の原子Zに関し、R9およびR10が同時にアルキルを表すのであれば、炭素を表す。をベースとするものである。式Iの好適なジフェノールは、例えば、ヒドロキノン、レゾルシノール、44ジヒドロキシジフェニル、22ビスプロパン、24ビス2メチルブタン、11ビスシクロヘキサン、22ビスプロパンおよび22ビスプロパンである。式Iの好ましいジフェノールは、22ビスプロパン、22ビスプロパンおよび11ビスシクロヘキサンである。式IIの好ましいジフェノールは、11ビス33ジメチルシクロヘキサン、11ビス335トリメチルシクロヘキサンおよび11ビス244トリメチルシクロペンタンである。本発明によれば、好適なポリカーボネートは、ホモポリカーボネートとコポリカーボネートの両方である。成分Aは、先に定義した熱可塑性ポリカーボネートの混合物でもあり得る。ポリカーボネートは、既知の方法で、ジフェノールとホスゲンから相境界法により、またはホスゲンとの均一相中での方法いわゆるピリジン法により調製できる。その分子量は、既知の方法で、相当量の既知の連鎖停止剤によって調節できる。好適な連鎖停止剤は、例えば、フェノール、pクロロフェノール、ptertブチルフェノール、または246トリブロモフェノール、およびドイツ特許出願公開第2842005号公報に記載の長鎖アルキルフェノール例えば、4フェノール、またはドイツ特許出願第35064722号に記載のアルキル置換基中の合計炭素数8~20のモノアルキルフェノールもしくはジアルキルフェノール例えば、35ジtertブチルフェノール、pイソオクチルフェノール、ptertオクチルフェノール、pドデシルフェノールおよび2フェノールおよび4フェノールである。連鎖停止剤の量は、一般には、用いられる式Iおよび/またはIIの特定のジフェノールの合計に対し、05~10モルである。本発明の好適なポリカーボネートAは、平均分子量Mw、重量平均、例えば、超遠心分離または光散乱測定法によって測定されるもの10000~200000、好ましくは20000~80000を有する。本発明の好適なポリカーボネートは、既知の方法で、特に好ましくは、3官能または3官能以上の化合物、例えばフェノール性基3個以上を有するものを、使用されるジフェノールの合計に対して005~2モル組み込むことにより枝分かれすることができる。ビスフェノールAホモポリカーボネートの他に好ましいポリカーボネートは、ビスフェノールAと、ジフェノールの合計モルに対し15モルまでの22ビスプロパンとのコポリカーボネート、およびビスフェノールAと、ジフェノールの合計モルに対し60モルまでの11ビス335トリメチルシクロヘキサンとのコポリカーボネートである。ポリカーボネートAは、芳香族ポリエステルカーボネートによって部分的にまたは完全に置換され得る。成分Aの芳香族ポリカーボネートは、ポリシロキサンブロックも含有し得る。その調製は、例えばドイツ特許出願公開第3334872号公報および米国特許第3821325号公報に記載されている。成分B本発明の使用できる成分Bのビニルポリマーは、スチレン、αメチルスチレンおよび/または核置換されたスチレン、C1C8アルキルメタクリレートおよびC1C8アルキルアクリレートより成る群からの少なくとも1種のモノマーB1と、アクリロニトリル、メタクリロニトリル、C1C8アルキルメタクリレート、C1C8アルキルアクリレート、無水マレイン酸および/またはN置換マレイミドより成る群からの少なくとも1種のモノマーB2から成るものである。C1C8アルキルアクリレートおよびC1C8アルキルメタクリレートはそれぞれ、アクリル酸およびメタクリル酸と、炭素数1~8の1価のアルコールとのエステルである。メチル、エチルおよびプロピルメタクリレートが特に好ましい。メチルメタクリレートが、特に好ましいメタクリル酸エステルとして挙げられる。成分Bの組成を有する熱可塑性ポリマーBの量は、グラフト重合の前記副生成物を包含しない。成分Bのポリマーは、樹脂状で、熱可塑性であってかつゴムを含まない。熱可塑性ポリマーBは、B1を50~99重量部、好ましくは60~95重量部、そしてB2を50~2重量部、好ましくは40~5重量部含有する。特に好ましいポリマーBは、スチレンとアクリロニトリルおよび任意にメチルメタクリレートとのポリマー、αメチルスチレンとアクリロニトリルおよび任意にメチルメタクリレートとのポリマー、あるいはスチレンとαメチルスチレンとアクリロニトリルおよび任意にメチルメタクリレートとのポリマーである。成分Bのスチレン/アクリロニトリルコポリマーは、既知であり、遊離基重合によって、特に乳化、懸濁、溶液またはバルク重合によって調製できる。成分Bのコポリマーは、好ましくは分子量Mw重量平均、光散乱または沈降法によって決定されるもの15000~200000を有する。本発明の特に好ましいコポリマーBは、スチレンと無水マレイン酸とのランダムに構成されたコポリマーである。これは、不完全な転化率の連続バルクまたは溶液重合によって対応するモノマーから調製され得る。本発明において好適な、ランダムに構成されたスチレン/無水マレイン酸コポリマーの2成分の含有量は、広範に変化できる。好ましい無水マレイン酸含有量は、5~25重量である。本発明の好適な、成分Bに係るランダムに構成されたスチレン/無水マレイン酸コポリマーの分子量数平均Mnは広い範囲に亙って変化できる。60000~200000の範囲が好ましい。03~09の極限粘度ジメチルホルムアミド中で25°Cにおいて測定されるもの;これに関しては、ホフマン、クレーマー、クーン著、ポリマーアナリティークIポリマーアナリシスI、シュトゥットガルト1977年、第316頁以降を参照のことが、前記生成物には好ましい。スチレンの代わりに、ビニルポリマーBは、pメチルスチレン、ビニルトルエンおよび24ジメチルスチレンのような核置換されたスチレン、およびαメチルスチレンのような他の置換スチレンを含有することもあり、これらは任意に、好ましくは塩素および/または臭素でハロゲン化され得る。成分CグラフトポリマーCは、例えば、以下のモノマーの少なくとも2種から実質上得られるゴム弾性を有するグラフトコポリマーを含有する。クロロプレン、13ブタジエン、イソプレン、スチレン、アクリロニトリル、エチレン、プロピレン、酢酸ビニル、およびアルコール成分中の炭素数が1~18のクリル酸エステルグラフト化生成物に対して10~70重量、好ましくは15~50重量、特に20~40重量、あるいはアクリロニトリルもしくはアクリル酸エステルとスチレンとの混合物に対して10~50重量、好ましくは20~35重量のアクリロニトリルもしくはアクリル酸エステルと、混合物に対して50~90重量、好ましくは65~80重量のスチレンとの混合物グラフト化生成物に対して10~70重量、好ましくは15~50重量、特に20~40重量の、IIグラフトベースとしての、IIの少なくとも50重量のブタジエンラジカルを含むブタジエンポリマーグラフト化生成物に対し30~90重量、好ましくは50~85重量、特に60~80重量へのグラフト化反応によって得られるグラフトポリマーである。グラフトベースIIのゲル含量は、好ましくは少なくとも20重量、特に好ましくは少なくとも40重量トルエン中での測定であり、グラフト化度Gは、015~055であり、そしてグラフトポリマーの平均粒子直径d50は、005~2μm、好ましくは01~06μmである。アクリル酸エステルIは、アクリル酸またはメタクリル酸と、炭素数1~18の1価のアルコールとのエステルである。メチル、エチルおよびプロピルメタクリレートが特に好ましい。ブタジエンラジカルの他に、グラフトベースIIは、スチレン、アクリロニトリル、アルコール成分中の炭素数が1~4個のアクリル酸もしくはメタクリル酸のエステル例えば、メチルアクリレート、エチルアクリレート、メチルメタクリレートおよびエチルメタクリレート、ビニルエステルおよび/またはビニルエーテルのような他のエチレン性不飽和モノマーのラジカルをIIの50重量まで含有し得る。好ましいグラフトベースIIは、純粋なポリブタジエンを含有する。グラフト化度Gは、グラフト化されるグラフト化モノマーとグラフトベースとの重量比を表し、次元を有しない。平均粒径d50は、粒子の50重量がそれよりも大きくかつ粒子の50重量がそれよりも小さい直径である。超遠心分離測定法を用いて決定できるダブリューショルタン、エイチランゲ著、コロイドツァイトシュリフトウントツァイトシュリフトフュールポリマー2501972年、第782~796頁。特に好ましいポリマーCは、例えば、グラフトベースとしての、ガラス転移温度-20°C以下のアクリレートゴムCに対して20~90重量と、グラフト化モノマーとしての、少なくとも1種の重合性エチレン性不飽和モノマーC1参照Cに対して10~80重量とのグラフトポリマーである。ポリマーCのアクリレートゴムは、好ましくは、アクリル酸アルキルエステルと場合によりに対して40重量までの他の重合性エチレン性不飽和モノマーとのポリマーである。好ましい重合性アクリル酸エステルとしては、C1C8アルキルエステル例えば、メチル、エチル、ブチル、nオクチルおよび2エチルヘキシルエステル、ハロゲノアルキルエステル、好ましくはハロゲノC1C8アルキルエステル例えば、クロロエチルアクリレート、および前記モノマーの混合物が挙げられる。架橋する場合、1以上の重合性二重結合を有するモノマーが共重合できる。架橋性モノマーの好ましい例は、炭素数3~8の不飽和モノカルボン酸と、炭素数3~12の不飽和の1価アルコールまたはOH基2~4個および炭素原子2~20個を有する飽和ポリオール例えば、エチレングリコールジメタクリレートおよびアリルメタクリレートとのエステル;ポリ不飽和複素環式化合物例えば、トリビニルおよびトリアリルシアヌレート;多官能ビニル化合物例えば、ジおよびトリビニルベンゼン;そしてトリアリルホスフェートおよびジアリルフタレートである。好ましい架橋性モノマーは、アリルメタクリレート、エチレングリコールジメタクリレート、ジアリルフタレート、および少なくとも3個のエチレン性不飽和基を含有する複素環式化合物である。特に好ましい架橋性モノマーは、環状モノマーであるトリアリルシアヌレート、トリアリルイソシアヌレート、トリビニルシアヌレート、トリアクリロイルヘキサヒドロsトリアジンおよびトリアリルベンゼンである。架橋性モノマーの量は、グラフトベースに対して、好ましくは002~5重量、特に005~2重量である。少なくとも3個のエチレン性不飽和基を有する環式架橋性モノマーの場合、量をグラフトベースの1重量未満に制限するのが有利である。アクリル酸エステルの他に、場合によりグラフトベースの調製に使用するできる好ましい他の重合性エチレン性不飽和モノマーは、例えば、アクリロニトリル、スチレン、αメチルスチレン、アクリルアミド、ビニルC1C6アルキルエーテル、メチルメタクリレートおよびブタジエンである。グラフトベースとして好ましいアクリレートゴムは、ゲル含量が少なくとも60重量であるエマルションポリマーである。更に好適なグラフトベースは、ドイツ特許出願公開第3704657号公報、同第3704655号公報、同第3631540号公報および同第3631539号公報に記載されているようなグラフト活性位を有するシリコーンゴムである。グラフトベースのゲル含量は、25°Cにおいてジメチルホルムアミド中で決定されるエムホフマン、エイチクレーマー、アールクーン著、ポリマーアナリティークIウントIIポリマーアナリシスIアンドII、ゲオルグティエメフェルラーク、シュトゥットガルト1977年。既知の通り、グラフト化モノマーは、グラフト化反応中、グラフトベースに必ずしも完全にグラフト化される必要はないことから、本発明によれば、グラフトポリマーCは、グラフトベースの存在下でのグラフト化モノマーの重合によって得られる生成物としても解される。成分Dケイ素と、主分類第1類~第5類の金属、副分類第1類~第8類の金属、炭素、窒素、リン、酸素、硫黄およびハロゲンから成る群より選択される少なくとも1種の元素との化合物が、本発明では用いることができる。好ましい化合物は、酸化ケイ素、水酸化ケイ素、水含有酸化ケイ素、ケイ酸塩、ケイ化物、カーバイド、窒化物および硫化物である。ケイ素の酸化物が特に好ましい。親水性を示すケイ素の酸化物が、特に好ましい。粒径は、好ましくは001~20μm、特に好ましくは001~10μmであり、3~50nmの粒子直径が特に好ましく、5~15nmの粒子直径が最も好ましい。粒径および粒子直径は、常に、ダブリューショルタンら著、コロイドツァイトシュリフトウントツァイトシュリフトフュールポリマー2501972年、第782~796頁の方法により、超遠心分離測定法で決定される平均粒子直径d50を意味する。無機化合物は、粉末、ペースト、ゾル、分散体または懸濁液の形態であり得る。粉末は、分散体、ゾルまたは懸濁液からの沈降によって得られる。粉末は、成形用組成物の構成成分と非常に微細な粒状有機粉末とを通常既知の方法で、例えば直接混練または押出成形することによって、熱可塑性樹脂中に組み込まれ得る。好ましい方法は、例えば、防炎加工添加剤、他の添加物、モノマー、溶媒の中での、または成分A中でのマスターバッチの調製、あるいは成分BまたはCの分散体と非常に微細な粒状の無機物質の分散体、懸濁液、ペーストまたはゾルの分散体との同時沈降である。成分E本発明の成形用組成物は、一般に、防炎加工剤01~25重量部、好ましくは2~15重量部を含有し得る。例として挙げられる防炎加工剤は、デカブロモビスフェニルエーテルおよびテトラブロモビスフェノールのような有機ハロゲン化合物、臭化アンモニウムなどの無機ハロゲン化合物、メラミンおよびメラミンホルムアルデヒド樹脂のような窒素化合物、水酸化マグネシウムおよび水酸化アルミニウムのような無機水酸化物、および酸化アルミニウム、二酸化チタン、酸化アンチモン、メタホウ酸バリウム、ヒドロキソアンチモネート、酸化ジルコニウム、水酸化ジルコニウム、酸化モリブデン、モリブデン酸アンモニウム、ホウ酸錫、ホウ酸アンモニウム、メタホウ酸バリウムおよび酸化錫のような無機化合物、並びにシロキサン化合物である。欧州特許出願公開第363608号公報、同第345522号公報または同第640655号公報に記載されているようなリン酸化合物も防炎加工剤として使用できる。前記リン化合物は、例えば、下記の式IIIのリン化合物である。ここで、R5、R6、R7およびR8は、互いに独立して、任意のハロゲン化されたC1C8アルキル、またはC5C6シクロアルキル、C6C30アリールもしくはC7C12アラルキルを表し、これらはそれぞれ場合により、アルキル、好ましくはC1C4アルキル、および/またはハロゲン、好ましくは塩素および臭素で置換されていてよい。好ましくは、R5、R6、R7およびR8は、互いに独立して、C1C4アルキル、フェニル、ナフチルまたはフェニルC1C4アルキルを表す。芳香族基R5、R6、R7およびR8は、更にハロゲンおよび/またはアルキル基で、好ましくは塩素、臭素および/またはC1C4アルキルで置換されていてよい。特に好ましくは、アリール基は、クレジル、フェニル、キシレニル、プロピルフェニルまたはブチルフェニル、およびそれらの対応する臭素化および塩素化誘導体である。式III中、Xは、炭素数6~30の単核または多核式の芳香族基を表す。これは、好ましくは式Iのジフェノールから誘導される。ジフェニルフェノール、ビスフェノールA、レゾルシノールまたはヒドロキノン、あるいはそれらの塩素化もしくは臭素化誘導体が、特に好ましい。式III中のkは、互いに独立して、0または1であり、好ましくは、kは1である。Nは、0~30の値、好ましくは0または03~20までの平均値、特に好ましくは05~10、特に05~6を表す。式IIIのリン化合物の混合物は、少なくとも1種のモノリン化合物と少なくとも1種のリン化合物オリゴマーを好ましくは10~90重量、好ましくは12~40重量、またはリン化合物オリゴマーの混合物をリン化合物の合計量に対して10~90重量、好ましくは60~88重量の量で含有する。式IIIのモノリン化合物は、特に、トリブチルホスフェート、トリスホスフェート、トリスホスフェート、トリフェニルホスフェート、トリクレジルホスフェート、ジフェニルクレジルホスフェート、ジフェニルオクチルホスフェート、ジフェニル2エチルクレジルホスフェート、トリホスフェート、ハロゲン置換されたアリールホスフェート、メチルホスホン酸ジメチルエステル、メチルホスホン酸ジフェニルエステル、フェニルホスホン酸ジエチルエステル、トリフェニルホスフィンオキサイドまたはトリクレジルホスフィンオキサイドである。式IIIのリン化合物モノマーおよびオリゴマーの混合物は、平均N値03~20、好ましくは05~10、特に05~6を有する。式IIIのリン化合物は、既知であるか例えば、欧州特許出願公開第363608号公報、同第640655号公報および同第542522号公報、または類似の様式の既知の方法で調製できる例えば、ウルマンズエンジクロペディーデルテクニッシェンヘミーウルマンズエンサイクロペディアオブインダストリアルケミストリー、第18巻、第301頁以降、1979年;ホウベンヴェイル著、メトーデンデルオルガニッシェンヘミーメソッズオブオーガニックケミストリー、第12/1巻、第43頁;バイルシュタイン第6巻、第177頁。防炎加工剤として用いられる別のリン含有化合物は、式IIIaの直鎖ホスファゼン、および式IIIbの環式ホスファゼンである。ここで、Rは、それぞれ同一または異なって、アミノ、C1~C8アルキルまたはC1~C8アルコキシ場合によりこれらはそれぞれハロゲン化、好ましくはフッ素でハロゲン化されている、あるいはC5~C6シクロアルキル、C6~C20アリール、好ましくはフェニルまたはナフチル、C6~C20アリーロキシ、好ましくはフェノキシまたはナフチロキシ、またはC7~C12アラルキル、好ましくはフェニルC1~C4アルキル場合によりこれらはそれぞれアルキル、好ましくはC1~C4アルキル、および/またはハロゲン、好ましくは塩素および/または臭素で置換されているを表し、kは、0または1~15の数、好ましくは1~10の数を表す。例としては、以下のものが挙げられる。プロポキシホスファゼン、フェノキシホスファゼン、メチルフェノキシホスファゼン、アミノホスファゼンおよびフルオロアルキルホスファゼン。フェノキシホスファゼンが好ましい。ホスファゼンは、単独でまたは混合物として用いることができる。R基は、常に同一であるか、あるいは式IIIaおよびIIIb中の2以上の基が異なることがある。ホスファゼンとその調製は、例えば、欧州特許出願公開第728811号公報、ドイツ特許出願公開第1961668号公報および国際特許出願公開第WO9740092号公報に記載されている。本発明の成形用組成物は、場合により、式III、IIIaおよびIIIbの化合物とは別の防炎加工剤を20重量部までの量で含有し得る。相乗作用を示す防炎加工剤が好ましい。例示したものとは別の防炎加工剤は、デカブロモビスフェニルエーテルおよびテトラブロモビスフェノールのような有機ハロゲン化合物、臭化アンモニウムのような無機ハロゲン化合物、メラミンおよびメラミンホルムアルデヒド樹脂のような窒素化合物、またはシロキサン化合物である。本発明の成形用組成物は、場合により、無機化合物Dから誘導される無機物質、例えば、水酸化マグネシウムおよび水酸化アルミニウムのような無機水酸化物、および酸化アルミニウム、酸化アンチモン、メタホウ酸バリウム、ヒドロキソアンチモネート、酸化ジルコニウム、水酸化ジルコニウム、酸化モリブデン、モリブデン酸アンモニウム、ホウ酸亜鉛、ホウ酸アンモニウム、メタホウ酸バリウムおよび酸化錫のような無機化合物を含有し得る。好ましい防炎加工剤は、式III、IIIaおよびIIIbのリン化合物またはそれらの混合物から選択される。式IIIのリン化合物が特に好ましい。本発明の熱可塑性成形用組成物は、本発明の成形用組成物の防炎特性に好ましい効果を発揮する非常に微細な粒状の無機化合物を更に含み得る。前記無機化合物としては、周期表の主分類第1類~第5類までまたは副分類第1類~第8類まで、好ましくは主分類第2類~第5類までまたは副分類第4類~第8類まで、特に好ましくは主分類第3類~第5類までまたは副分類第4類~第8類までのの1以上の金属と、元素である酸素、硫黄、ホウ素、リン、炭素、窒素、水素および/またはケイ素の化合物が挙げられるが、ケイ素化合物は、化合物Dにかかるものとは異なる。好ましい化合物は、例えば、酸化物、水酸化物、含水酸化物、硫酸塩、亜硫酸塩、スルフィド、カーボネート、カーバイド、硝酸塩、亜硝酸塩、窒化物、ボレート、シリケート、ホスフェート、ヒドリド、ホスファイトまたはホスホネートである。好ましい非常に微細な粒状の無機化合物は、例えば、TiN、TiO2、SnO2、WC、ZnO、Al2O3、AlO、ZrO2、Sb2O3、酸化鉄、NaSO4、BaSO4、酸化バナジウム、ホウ酸亜鉛、およびケイ酸アルミニウム、ケイ酸マグネシウムのようなケイ酸塩、並びに一次元、二次元および三次元ケイ酸塩である。混合物およびドーピングされた化合物も使用できる。更に、ナノスケールの粒子も、ポリマーとのより良好な相溶性を達成するために、有機分子で表面変性され得る。疎水性または親水性表面が、この方法で発現し得る。平均粒子直径は、200nm未満、好ましくは150nm未満、特に1~100nmである。粒径および粒子直径は、常に、ダブリューショルタンら著、コロイドツァイトシュリフトウントツァイトシュリフトフュールポリマー2501972年、第782~796頁の方法により超遠心分離測定法で決定される平均粒子直径d50を意味する。無機化合物は、粉末、ペースト、ゾル、分散体または懸濁液の形態であり得る。粉末は、分散体、ゾルまたは懸濁液から沈降法により得られる。粉末は、通常使用される方法で、例えば、成形用組成物の構成成分と非常に微細な粒状の無機粉末を直接混練または押出成形することにより、熱可塑性樹脂中に組み込まれ得る。好ましい方法は、例えば、防炎加工添加剤、他の添加物、モノマー、溶媒中、または成分A中でのマスターバッチの調製法、あるいは成分BもしくはCの分散体と非常に微細な粒状の無機物質の分散体、懸濁液、ペーストまたはゾルとの同時沈降法である。フッ素化ポリオレフィンを更に添加することができる。フッ素化ポリオレフィンは、高分子量のものであり、-30°Cを超える、通常は100°Cを超えるガラス転移温度を有し、フッ素含量が好ましくは65~76重量、特に70~76重量であり、平均粒子直径d50が005~1000、好ましくは008~20μmである。一般に、フッ素化ポリオレフィンの密度は、12~23g/cm3である。好ましいフッ素化ポリオレフィンは、ポリテトラフルオロエチレン、ポリビニリデンフルオライドおよびテトラフルオロエチレン/ヘキサフルオロプロピレンおよびエチレン/テトラフルオロエチレンコポリマーである。フッ素化ポリオレフィンは、既知のものであるシュルトクネヒト著ビニルアンドリレイテッドポリマーズ、ジョンワイリーアンドサンズインコーポレイテッド、ニューヨーク、1962年、第484~494頁;ウォール著フルオロポリマーズ、ワイリーインターサイエンス、ジョンワイリーアンドサンズインコーポレイテッド、ニューヨーク、第13巻、1970年、第623~654頁;モダーンプラスチックスエンサイクロペディア、1970年~1971年、第47巻、第10A号、1970年10月、マクグローヒルインコーポレイテッド、ニューヨーク、第134頁および第774頁;モダーンプラスチックスエンサイクロペディア、1975年~1976年、1975年10月、第52巻、第10A号、マクグローヒルインコーポレイテッド、ニューヨーク、第27頁、第28頁および第472頁、並びに米国特許第3671487号公報、同第3723373号公報および同第338092号公報参照のこと。これは、既知の方法で、すなわち、例えば、水性媒体中のテトラフルオロエチレンを、遊離基を形成する触媒例えば、ペルオキシジスルフェート、カリウムペルオキシジスルフェートまたはアンモニウムペルオキシジスルフェートを用いて、7~71kg/cm2の加圧下、0~200°Cの温度、好ましくは20~100°Cの温度において重合することにより調製できる。別の詳細については、米国特許第2393967号公報参照前記物質の密度は、使用形態に依存して、12~23g/cm3であり、平均粒径は005~1000nmである。本発明の好ましいフッ素化ポリオレフィンは、テトラフルオロエチレンポリマーであり、平均粒子直径005~20μm、好ましくは008~10μm、および密度12~19g/cm3を有する。これは、好ましくはテトラフルオロエチレンポリマーのエマルションとグラフトポリマーCのエマルションとの凝固混合物の形態で用いる。粉末の形態で使用できる好適なフッ素化ポリオレフィンは、平均粒子直径100~1000μmおよび密度20g/cm3~23g/cm3のテトラフルオロエチレンポリマーである。Cとフッ素化ポリオレフィンとの凝固混合物を調製するために、平均ラテックス粒子直径005~2μm、特に01~06μmを有するグラフトポリマーCの水性エマルションラテックスを、最初、平均粒子直径005~20μm、特に008から10μmを有するフッ素化ポリオレフィンの微細な粒状の水中エマルションと混合する。好適なテトラフルオロエチレンポリマーエマルションは、通常、固形分30~70重量、特に50~60重量を有する。グラフトポリマーCの水性エマルションは、固形分25~60重量、好ましくは30~45重量、特に30~35重量を有する。成分Cについての前述の量は、グラフトポリマーとフッ素化ポリオレフィンとの凝固混合物中のグラフトポリマーの含有量を含まない。エマルション混合物中のグラフトポリマーCとフッ素化ポリオレフィンとの重量比は、95:5~60:40である。エマルション混合物は、既知の方法で、例えば、噴霧乾燥、凍結乾燥により、または無機もしくは有機の塩、酸、または塩基、またはアルコールやケトンのような有機水混和性溶媒を用い、好ましくは20~150°Cの温度、特に50~100°Cで凝固することにより、凝固される。必要に応じて、50~200°C、好ましくは70~100°Cで乾燥することができる。好適なテトラフルオロエチレンポリマーエマルションは、市販品であり、例えば、デュポン社からテフロン登録商標30Nとして入手可能である。本発明の成形用組成物は、Eとは別のドリップ防止剤、潤滑剤および離型剤、核形成剤、静電防止剤、安定化剤、フィラー、並びに強化材料および染料および顔料のような添加物を更に含有し得る。好適なフィラーおよび強化材料は、例えば、ガラス繊維任意に切断または研磨されたもの、ガラスビーズ、ガラス玉、小板状の強化材料例えば、カオリン、タルク、グリマーライト、ケイ酸塩、石英、タルク、二酸化チタン、珪灰石、雲母、炭素繊維、あるいはそれらの混合物である。切断または研磨されたガラス繊維は、強化材料として好ましく使用される。好ましいフィラーは、強化作用も発揮し得るものであり、ガラスビーズ、雲母、珪酸塩、石英、タルク、二酸化チタンおよび珪灰石である。フィラーまたは強化材料含量を含む成形用組成物は、フィラーおよび/または強化材料を、フィラーまたは強化材料含量を含む成形用組成物に対して60重量まで、好ましくは10~40重量含有する。成分AからEおよび場合により更に添加物を含有する本発明の成形用組成物は、特定の構成成分を既知の方法で混合し、混合物を、内部ニーダー、押出成形機および二軸スクリュー押出成形機のような通常使用される装置中、200°C~300°Cにおいて溶融コンパウンド化または溶融押出成形に付することによって調製される。フッ素化ポリオレフィンは、好ましくは前述の凝固混合物の形態で使用される。別個の構成成分を、既知の方法で、連続してそして同時に、特に約20°C室温やそれ以上の温度で混合することも可能である。本発明の成形用組成物は、あらゆる種類の成形物品の製造に使用できる。特に、成形物品は、射出成形により製造できる。製造できる成形物品の例は、ジューサー、コーヒーメーカーおよびミキサーのような家庭用用途、またはコンピュータ、プリンターおよびモニターのような事務用機器に関するあらゆる種類のハウジング部品、あるいは建築分野におけるカバーシート、および自動車分野に関する部品である。これは、非常に優れた電気特性を有するので、電気工学分野にも使用できる。成形用組成物は、薄肉成形品例えば、データテクノロジー用ハウジング部品の製造であって、特に、用いられるプラスチックのノッチ付き衝撃強度や応力クラック耐性に関して高い要求が課される場合に特に適している。もう一つの加工形態は、予め製造されたシートもしくはフィルムからのブロー成形または加熱成形による成形物品の製造である。実施例成分A塩化メチレン中、25°Cにおいて濃度05g/100mLで測定された相対溶液粘度が1252のビスフェノールA系のポリカーボネート。成分Bスチレン/アクリロニトリルとの比72:28および極限粘度ジメチルホルムアミド中、20°Cで測定したもの055dL/gのスチレン/アクリロニトリルコポリマー。成分Cエマルション重合法で調製される、スチレンとアクリロニトリルとの比73:2740重量部の、粒状の架橋ポリブタジエンゴム60重量部へのグラフトポリマー平均粒子直径d50=03μm。成分D例えば、エアロジル300D1、親水性またはエアロジルR812D2、疎水性の形態の二酸化ケイ素を非常に微細な粒状の無機化合物として用いる。前記材料の平均粒径は約7nmである。成分E用いる防炎加工剤は、成分E1である。テトラフルオロエチレンポリマー成分E2を、成分Cに係るSANグラフトポリマー水中エマルションとテトラフルオロエチレンポリマー水中エマルションの凝固混合物として使用する。前記混合物中、グラフトポリマーCとテトラフルオロエチレンポリマーE2の重量比は、90重量対10重量である。テトラフルオロエチレンポリマーエマルションは、固形分60重量であり、平均粒子直径が005~05μmである。SANグラフトポリマーエマルションは、固形分34重量であり、平均ラテックス粒子直径は04μmである。E2の調製テトラフルオロエチレンポリマーのエマルションデュポン社製テフロン30Nを、SANグラフトポリマーCのエマルションと混合し、前記混合物を、フェノール性酸化防止剤をポリマー固形分に対し18重量用いて安定化する。混合物を、MgSO4エプソム塩の水溶液およびpH4~5の酢酸と共に85~95°Cで濾過し、濾過し、電解質が実際になくなるまで洗浄し、その後、遠心分離によって殆どの水をなくして、その後、100°Cで乾燥して粉末を得る。次に、この粉末を、上記装置内で、防炎加工剤成分E1そして別の成分と合わせてコンパウン化することができる。本発明の成形用組成物の調製および試験各成分を3Lの内部ニーダーで混合する。成形物品をアーブルグ270E型射出成形機において260°Cで製造する。応力クラック特性は、寸法80×10×4mmのバーにおいて、材料温度260°Cで評価する。トルエン60体積とイソプロパノール40体積の混合液を試験媒体として用いる。試験片は、弓形テンプレートを用いて予備延伸し予備延伸率12~24、室温において試験媒体中で保存する。応力クラック特性は、予備延伸の作用としてのクラックか、または試験媒体中での曝露時間の作用としての割れ目をもって評価する。破断時の伸びBRは、F3ダンベルバーにおいて、ISO527の方法を用い、引張弾性率Eの決定に関連して決定される。熱撓み温度VicatBは、DIN53460またはISO306に従って決定される。試験される材料の組成および得られた結果を下記の表1にまとめる。SiO2は、破断時の伸び、VicatおよびESC特性を改良し、特に親水性SiO2成分D1を使用したときに破断時の伸びが特に大きく改善されることが分かる。